(57)【特許請求の範囲】
【請求項１】
下記（Ａ）単量体０．１〜２９質量％、（Ｂ）単量体４２〜９９．８９質量％、（Ｃ）単量体０．０１〜２０質量％及び（Ｄ）単量体０〜９質量％のみからなる単量体混合物を共重合してなり、重量平均分子量が５，０００〜１，０００，０００である高分子化合物を含有するコンタクトレンズ用組成物。
（Ａ）下記一般式（１）で表される３級アミノ基を有する単量体
【化１】
0005352945.tif 000010
（式中、Ｒ1は水素原子又はメチル基、Ａは酸素原子又はＮＨ、Ｒ2、Ｒ3は独立に、水素原子又は炭素数１〜４の直鎖もしくは分岐鎖のアルキル基、Ｒ4、Ｒ5は独立に、炭素数１〜４の直鎖もしくは分岐鎖のアルキル基を示し、ｍは０、１又は２である。）
（Ｂ）Ｎ−ビニル−２−ピロリドン
（Ｃ）下記一般式（２）で表される（メタ）アクリル酸エステル単量体
ＣＨ2＝Ｃ（Ｒ6）ＣＯＯＲ7    （２）
（式中、Ｒ6は水素原子又はメチル基であり、Ｒ7は炭素数１〜１８の直鎖もしくは分岐鎖のアルキル基である。）
（Ｄ）（Ａ）〜（Ｃ）以外の非イオン性水溶性単量体
【請求項２】
（Ａ）単量体がジメチルアミノプロピル（メタ）アクリルアミドである請求項１記載のコンタクトレンズ用組成物。
【請求項３】
（Ｄ）単量体が（メタ）アクリル酸ヒドロキシエチル又はポリアルキレングリコール基含有単量体である請求項１又は２記載のコンタクトレンズ用組成物。
【請求項４】
（Ｄ）単量体がメトキシポリエチレングリコールモノ（メタ）アクリレートである請求項３記載のコンタクトレンズ用組成物。
【請求項５】
高分子化合物の含有量が０．０００１〜２０質量％である請求項１乃至４のいずれか１項記載のコンタクトレンズ用組成物。
【請求項６】
（Ｂ）単量体の含有量が、全単量体に対して６６〜９９．８９質量％である請求項１乃至５のいずれか１項記載のコンタクトレンズ用組成物。
【発明の詳細な説明】
【技術分野】
【０００１】
本発明は、コンタクトレンズの形状を保持し、装着時及び装着中の形状を保持する高分子化合物及びコンタクトレンズ用組成物に関するものである。
【背景技術】
【０００２】
コンタクトレンズには、主成分がメチルメタクリレートからなるハードコンタクトレンズと、２−ヒドロキシエチルメタクリレートからなるソフトコンタクトレンズが広く利用されてきた。しかし、メチルメタクリレートからなるハードコンタクトレンズでは角膜への酸素供給不足による合併症の指摘があり、有機シラン化合物やフッ素含有化合物を一成分とする、より高酸素透過性のコンタクトレンズが主流になっている。また、２−ヒドロキシエチルメタクリレートからなるソフトコンタクトレンズでも、角膜への酸素供給不足を改善する目的でＮ−ビニル−２−ピロリドン、メタクリル酸やシリコーン化合物を一成分とする高含水タイプや酸素透過性のコンタクトレンズが主流になりつつある。しかしながら、これらのレンズは従来のコンタクトレンズに比べ、ハードコンタクトレンズは割れ易く、ソフトコンタクトレンズはより柔らく変形しやすいという欠点があった。
【０００３】
レンズの装着性を改善する目的で高分子化合物を配合した組成物が提案されている（特許文献１：特開２００１−１２５０５２号公報、特許文献２：特開２００３−６６３８３号公報、特許文献３：特開２００１−３１８３４８号公報）。具体的には、セルロース系高分子化合物とビニル系高分子化合物との併用、あるいはセルロース系高分子化合物とシクロデキストリンやトロメタモール等の特定の化合物とを併用することによってセルロース系高分子化合物のみで起こるレンズのべたつきが起こらず良好な装着感が得られるものである。しかしながら、これらの高分子化合物はイオン性を持たず、装着後の瞬きや涙液の循環によって容易に洗い流されてしまうため、装着時間の経過とともに効果が弱まってしまうといった問題があった。
【０００４】
また、ハードコンタクトレンズ表面を親水性化するため、多糖類をコンタクトレンズ用保存剤、洗浄剤、洗浄保存剤に配合した場合に、コンタクトレンズの形状変形を解決する目的で、水溶性カチオン化ポリマーと両性界面活性剤とを組み合わせたコンタクトレンズの洗浄保存液が提案されている（特許文献４：特開平１０−２２１６５４号公報）。しかしながら、ソフトコンタクトレンズの形状保持に触れておらず、また、ハードコンタクトレンズについても装着中の効果の持続性については言及されておらず、また使用されているカチオン化ポリマーでは効果の持続は期待できないものであった。
【０００５】
コンタクトレンズ表面を親水性にして装用感を向上する目的で、イオン性レンズに対してレンズと反対の電荷を持った高分子化合物で処理するレンズ処理剤が提案されている（特許文献５：特開昭６３−２４６７１８号公報）。しかしながら、単にレンズと反対電荷の高分子化合物で処理すると静電相互作用（錯体形成と表現されている）によってレンズが本来持っていた電荷の親水効果が失われてしまい、レンズの親水化効果としては不十分であり、また装着中の親水化効果の持続性については何も示されていない。さらに、コンタクトレンズの親水性を高めることのみで、コンタクトレンズの形状保持については言及していないことからレンズ形状保持の意図も、共重合体組成についても実際に教示しておらず、疎水基を持たないことからコンタクトレンズの形状保持の持続性も期待できない。
【０００６】
一方、硬表面、軟表面、ゲル表面に対して洗浄と同時に該表面に汚れを付きにくくする技術が提案されている。例えば、３級アミノ基含有単量体とポリアルキレンオキサイド基含有単量体のそれぞれ特定の比率からなる共重合体及び組成物（特許文献６：特開２００２−２５６０３０号公報）、ビニルラクタム単量体、ポリアルキレンオキサイド基含有単量体及びその他の単量体のそれぞれ特定の比率からなる共重合体及び組成物（特許文献７：特開２００３−２５２９３４号公報）が提案されている。また、硬表面、軟表面、ゲル表面に対して低濃度、短時間処理によってタンパク質を付きにくくする技術として３級アミノ基又は４級アンモニウム基含有単量体、（メタ）アクリル酸エステル、ノニオン性水溶性単量体のそれぞれ特定の比率からなる共重合体及び組成物（特許文献８：特開２００４−３５９９４７号公報）が提案されている。これらはいずれもコンタクトレンズ用に用いた場合、汚れやタンパク質を付きにくくするという優れた特性が挙げられているが、さらにレンズの形状安定化に優れるものが望まれていた。
【０００７】
【特許文献１】特開２００１−１２５０５２号公報
【特許文献２】特開２００３−６６３８３号公報
【特許文献３】特開２００１−３１８３４８号公報
【特許文献４】特開平１０−２２１６５４号公報
【特許文献５】特開昭６３−２４６７１８号公報
【特許文献６】特開２００２−２５６０３０号公報
【特許文献７】特開２００３−２５２９３４号公報
【特許文献８】特開２００４−３５９９４７号公報
【発明の開示】
【発明が解決しようとする課題】
【０００８】
本発明は上記事情に鑑みなされたもので、コンタクトレンズ装着時にレンズ形状を保持し、装着しやすく、且つ使用中に該レンズの変形を抑制して快適な装用感が持続する高分子化合物及びこれを含有してなるコンタクトレンズ用組成物を提供することを目的とする。
【課題を解決するための手段】
【０００９】
本発明者は、上記目的を達成するため鋭意検討した結果、（Ａ）特定の３級アミノ基を有する単量体、（Ｂ）Ｎ−ビニル−２−ピロリドン、（Ｃ）（メタ）アクリル酸エステル単量体、及び必要に応じて（Ｄ）（Ａ）〜（Ｃ）以外の非イオン性水溶性単量体を、各々特定量含有する単量体混合物を共重合させてなり、重量平均分子量が５，０００〜１，０００，０００である高分子化合物が、優れたコンタクトレンズ用形状保持力を有することを知見した。さらに、この高分子化合物を含む溶液でコンタクトレンズを処理することによってコンタクトレンズの形状を保持することによる優れた装着性及び装着感持続が可能となることを知見し、本発明を完成するに至ったものである。
【００１０】
従って、本発明は、下記（Ａ）単量体０．１〜２９質量％、（Ｂ）単量体４２〜９９．８９質量％、（Ｃ）単量体０．０１〜２０質量％及び（Ｄ）単量体０〜９質量％のみからなる単量体混合物を共重合してなり、重量平均分子量が５，０００〜１，０００，０００である高分子化合物を含有するコンタクトレンズ用組成物を提供する。
（Ａ）下記一般式（１）で表される３級アミノ基を有する単量体
【化１】
0005352945.tif 000002
（式中、Ｒ1は水素原子又はメチル基、Ａは酸素原子又はＮＨ、Ｒ2、Ｒ3は独立に、水素原子又は炭素数１〜４の直鎖もしくは分岐鎖のアルキル基、Ｒ4、Ｒ5は独立に、炭素数１〜４の直鎖もしくは分岐鎖のアルキル基を示し、ｍは０、１又は２である。）
（Ｂ）Ｎ−ビニル−２−ピロリドン
（Ｃ）下記一般式（２）で表される（メタ）アクリル酸エステル単量体
ＣＨ2＝Ｃ（Ｒ6）ＣＯＯＲ7    （２）
（式中、Ｒ6は水素原子又はメチル基であり、Ｒ7は炭素数１〜１８の直鎖もしくは分岐鎖のアルキル基である。）
（Ｄ）（Ａ）〜（Ｃ）以外の非イオン性水溶性単量体
【発明の効果】
【００１１】
本発明によれば、コンタクトレンズ装着時にレンズ形状を保持して装着がしやすく、且つ使用中に該レンズの変形を抑制して快適な装用感が持続する高分子化合物及びこれを含有してなるコンタクトレンズ用組成物を提供することができる。
【発明を実施するための最良の形態】
【００１２】
本発明の高分子化合物は、上記（Ａ）単量体０．１〜２９質量％、（Ｂ）単量体２１〜９９．８９質量％、（Ｃ）単量体０．０１〜２０質量％、及び必要に応じて（Ｄ）単量体０〜９質量％を含む単量体を共重合したものである。従って、本発明の共重合体における各単量体からなる構成単位の含有量は、共重合する際の各単量体の配合量と同様である。
【００１３】
本発明の（Ａ）単量体は、下記一般式（１）で表される３級アミノ基を有する単量体であり、１種単独で又は２種以上を適且組み合わせて用いることができる。
【化２】
0005352945.tif 000003
（式中、Ｒ1は水素原子又はメチル基、Ａは酸素原子又はＮＨ、Ｒ2、Ｒ3は独立に、水素原子又は炭素数１〜４の直鎖もしくは分岐鎖のアルキル基、Ｒ4、Ｒ5は独立に、炭素数１〜４の直鎖もしくは分岐鎖のアルキル基を示し、ｍは０、１又は２である。）
【００１４】
上記炭素数１〜４の直鎖もしくは分岐鎖のアルキル基としては、メチル基、エチル基、プロピル基、イソプロピル基、ブチル基、ｔ−ブチル基、及びイソブチル基等が挙げられる。この中でも、Ｒ2、Ｒ3は共に水素原子、又は一方が水素原子で、他の一方が炭素数１〜４の直鎖もしくは分岐鎖のアルキル基が好ましい。また、Ｒ4、Ｒ5は独立に炭素数１〜３の直鎖もしくは分岐鎖のアルキル基が好ましい。
【００１５】
（Ａ）単量体として、より具体的には、（メタ）アクリル酸ジメチルアミノエチル（以下、（メタ）アクリルはアクリルとメタクリルを表す）、（メタ）アクリル酸ジエチルアミノエチル、（メタ）アクリル酸ジプロピルアミノエチル等の（メタ）アクリル酸ジアルキルアミノアルキル化合物、ジメチルアミノエチル（メタ）アクリルアミド、ジメチルアミノプロピル（メタ）アクリルアミド、ジエチルアミノプロピル（メタ）アクリルアミド等のジアルキルアミノアルキル（メタ）アクリルアミド化合物等が挙げられ、好ましくは（メタ）アクリル酸ジメチルアミノエチル、（メタ）アクリル酸ジエチルアミノエチル、ジメチルアミノプロピル（メタ）アクリルアミド、ジエチルアミノプロピル（メタ）アクリルアミドであり、さらに好ましくは（メタ）アクリル酸ジメチルアミノエチル、ジメチルアミノプロピル（メタ）アクリルアミド等である。これらの単量体は、有機酸、無機酸によって一部あるいは全部を中和し、有機酸塩、無機酸塩として用いてもよい。中和は重合の前でも、後からでもよいが、重合後に行うのが好ましい。
【００１６】
使用できる酸としては具体的には、塩酸、硝酸、硫酸、炭酸等の無機酸、ギ酸、酢酸、プロピオン酸、ヘプタン酸、オクタン酸、グリコール酸、サリチル酸、乳酸、Ｌ−アスコルビン酸、安息香酸等の分子内に１つのカルボキシル基を有する有機酸、シュウ酸、コハク酸、アスパラギン酸、クエン酸、グルタミン酸、フマル酸、リンゴ酸等の１分子内に２つ以上のカルボキシル基を有する有機酸あるいはこれらの水酸化物等が挙げられ、これらの有機酸塩、無機酸塩を使用することができる。
【００１７】
（Ａ）単量体の含有量は、全単量体に対して単量体０．１〜２９質量％であり、好ましくは０．１〜２５質量％、より好ましくは０．１〜２０質量％、さらに好ましくは１〜２０質量％である。（Ａ）単量体が０．１質量％未満の場合は、高分子化合物がコンタクトレンズへ十分吸着されず、装用感の向上が得られない。
【００１８】
本発明の（Ｂ）単量体はＮ−ビニル−２−ピロリドンである。（Ｂ）単量体の含有量は、全単量体に対して２１〜９９．８９質量％であり、好ましくは３０〜９９．８９質量％であり、より好ましくは４２〜９９．８９質量％、さらに好ましくは４５〜９９．８９質量％、特に好ましくは６６〜９９質量％である。２１質量％未満の場合はコンタクトレンズの形状保持効果が低くなり、９９．８９質量％を超えると形状保持の持続性が低下する。
【００１９】
本発明の（Ｃ）単量体は、下記一般式（２）で表される（メタ）アクリル酸エステル単量体であり、１種単独で又は２種以上を適且組み合わせて用いることができる。
ＣＨ2＝Ｃ（Ｒ6）ＣＯＯＲ7    （２）
（式中、Ｒ6は水素原子又はメチル基であり、Ｒ7は炭素数１〜１８の直鎖もしくは分岐鎖のアルキル基である。）
【００２０】
一般式（２）中、Ｒ6はメチル基が好ましく、Ｒ7は炭素数１〜４の直鎖もしくは分岐鎖のアルキル基が好ましく、より好ましくはメチル基又はエチル基である。
【００２１】
上記（Ｃ）単量体として、より具体的には、例えば（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸ｔ−ブチル、（メタ）アクリル酸イソブチル、（メタ）アクリル酸ヘキシル、（メタ）アクリル酸ドデシル、（メタ）アクリル酸ステアリル等が挙げられる。この中でも（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸ｔ−ブチルが好ましく、より好ましくはメタクリル酸メチル、メタクリル酸エチル、メタクリル酸プロピル、メタクリル酸イソプロピル、メタクリル酸ブチル、メタクリル酸ｔ−ブチルであり、さらに好ましくはメタクリル酸メチル、メタクリル酸エチルである。
【００２２】
（Ｃ）単量体の含有量は、全単量体に対して０．０１〜２０質量％であり、好ましくは０．０１〜１５質量％、より好ましくは０．１〜１５質量％、さらに好ましくは１〜１５質量％である。（Ｃ）単量体が０．０１質量％未満の場合は、コンタクトレンズの形状保持効果が低下し、２０質量％を超えるとコンタクトレンズが疎水化され、コンタクトレンズの装着感が低下する。
【００２３】
本発明の（Ｄ）単量体は、（Ａ）〜（Ｃ）以外の非イオン性水溶性単量体であり、１種単独で又は２種以上を適且組み合わせて用いることができる。（Ｄ）成分により、共重合体の親水性を調整することによって、さらにコンタクトレンズの装着感を向上させることができる。（Ｄ）単量体としては、（メタ）ジメチルアクリルアミド、（メタ）アクリル酸ヒドロキシエチル、ポリアルキレングリコール基含有単量体が挙げられ、この中でも、（メタ）アクリル酸ヒドロキシエチル、ポリアルキレングリコール基含有単量体が好ましい。
【００２４】
ポリアルキレングリコール基含有単量体としては、下記一般式（３）で表されるものが挙げられる。
ＣＨ2＝Ｃ（Ｒ8）ＣＯＯ（ＣpＨ2pＯ）qＲ9    （３）
（式中、Ｒ8は水素原子又はメチル基、Ｒ9は水素原子、炭素数１〜４のアルキル基又はフェニル基である。ｐは２〜４の整数であり、ｑは２〜５０である。）
【００２５】
一般式中、Ｒ9は炭素数１〜４のアルキル基が好ましく、より好ましくは炭素数１〜２のアルキル基である。ｐは２又は３の整数が好ましく、ｑは３〜３０が好ましく、より好ましくは６〜２６である。なお、（ＣpＨ2pＯ）は異なるｐのものが混在することができる。
【００２６】
ポリアルキレングリコール基含有単量体としては、具体的に、ポリエチレングリコールモノ（メタ）アクリレート、ポリエチレングリコール−ポリプロピレングリコールモノ（メタ）アクリレート等のポリアルキレングリコールモノ（メタ）アクリレート、メトキシポリエチレングリコールモノ（メタ）アクリレート、メトキシポリエチレングリコール−ポリプロピレングリコールモノ（メタ）アクリレート、エトキシポリエチレングリコールモノ（メタ）アクリレート、エトキシポリエチレングリコール−ポリプロピレングリコールモノ（メタ）アクリレート等のポリアルキレングリコールモノ（メタ）アクリレート等が炭素数１〜４のアルキル基でアルコキシ化されたアルコキシポリアルキレングリコールモノ（メタ）アクリレート、フェノキシポリエチレングリコールモノ（メタ）アクリレート、フェノキシポリエチレングリコール−ポリプロピレングリコールモノ（メタ）アクリレート等が挙げられる。この中でもメトキシポリエチレングリコールモノ（メタ）アクリレートが好ましい。
【００２７】
（Ｄ）単量体は任意成分であって、（Ｄ）単量体の含有量は、全単量体に対して０〜９質量％であり、（Ｄ）単量体を有することにより、さらに良好なコンタクトレンズ装用性が得られ、かつコンタクトレンズの形状保持効果をより得ることができる。なお、本発明の高分子化合物は、上記（Ａ）〜（Ｃ）又は（Ａ）〜（Ｄ）のみからなる単量体混合物を共重合してもよいし、さらに、各種機能付与のために、本発明の効果を損なわない範囲で（Ａ）〜（Ｄ）以外の重合性不飽和単量体を含む単量体混合物を共重合してもよい。
【００２８】
（Ａ）〜（Ｄ）以外の重合性不飽和単量体を含む単量体としては、アクリル酸、メタクリル酸等のモノカルボン酸類、アクリルアミドメタンスルホン酸、アクリルアミドエタンスルホン酸、アクリルアミドプロパンスルホン酸、２−アクリルアミド−２−メチルプロパンスルホン酸、２−メタアクリルアミド−２−メチルプロパンスルホン酸、２−アクリルアミド−ｎ−ブタンスルホン酸等の（メタ）アクリルアミドアルキルスルホン酸が挙げられる。これらの単量体は、無機塩基、有機塩基によって一部あるいは全部を中和して用いてもよい。使用できる塩基として具体的には、水酸化ナトリウム、水酸化カリウム、アンモニア、モノエタノールアミン、ジエタノールアミン、トリエタノールアミン、モノエチルアミン、ジエチルアミン、トリエチルアミン等が挙げられ、１種単独で又は２種以上を適宜組み合わせて用いることができる。（Ａ）〜（Ｄ）以外の重合性不飽和単量体を配合する場合、その含有量は本発明の効果を損なわない範囲であるが、全単量体に対して０〜２１質量％が好ましい。
【００２９】
本発明の高分子化合物は、重量平均分子量が５，０００〜１，０００，０００であり、好ましくは１０，０００〜５００，０００、より好ましくは１０，０００〜４００，０００である。重量平均分子量が小さすぎると、例えばソフトコンタクトレンズ表面に使用したときに、そのゲルのポアサイズより小さくなるため、ゲル内部に一部が進入してしまい、表面被覆率が減少して期待される効果が得られにくい。一方、大きすぎると高分子化合物溶液の粘度が高くなりすぎて製剤設計上の制限が生じる。なお、本発明において、重量平均分子量はゲルクロマトグラフィーで、１０ｍｍｏｌ／Ｌを加えたＮ，Ｎ−ジメチルホルムアミド（ＤＭＦ）溶液を移動相とし、ポリスチレンを標準として求めることができる。
【００３０】
本発明の高分子化合物の製造方法は、上記（Ａ）〜（Ｃ）単量体及び必要に応じて（Ｄ）単量体及び／又は（Ａ）〜（Ｄ）以外の重合性不飽和単量体の混合物を共重合した共重合体を作製できれば特に限定されないが、例えば溶液重合、懸濁重合、塊状重合により重合することができるが、工業的には、溶液重合、懸濁重合によるラジカル重合が好ましく、中でも溶液重合による方法が好ましい。なお、本発明の共重合体は、ランダム共重合体であってもブロック共重合体であってもよい。
【００３１】
溶液重合によって重合する場合、溶媒としては、例えば水、メチルアルコール、エチルアルコール、イソプロピルアルコール等の低級アルコール、ベンゼン、トルエン、キシレン、シクロヘキサン、ヘキサン等の芳香族、脂肪族又は複素環式化合物、酢酸エチル、アセトン、メチルエチルケトン等の各種有機溶剤が使用できる。重合濃度は特に規制されないが、通常１０〜５０質量％で重合するのがよい。
【００３２】
重合開始剤としては、例えば過硫酸アンモニウム、過硫酸ナトリウム、過硫酸カリウム等の過硫酸塩、ベンゾイルパーオキサイド、ラウロイルパーオキサイド等のパーオキサイド、クメンハイドロパーオキサイド、ハイドロパーオキサイド等のハイドロパーオキサイド、アゾビスイソブチロニトリル等のアゾ化合物等が挙げられる。重合開始剤濃度は、通常、使用する単量体合計量に対して０．０１〜１０モル％が好ましい。さらに、分子量を規制するためにアルキルメルカプタンのような連鎖移動剤、ルイス酸化合物等の重合促進剤、リン酸、クエン酸、酒石酸、乳酸等のｐＨ調整剤を使用してもよい。重合温度は、用いられる溶媒、重合開始剤により適宜定められるが、通常、室温〜１５０℃がよい。
【００３３】
本発明の高分子化合物は優れたコンタクトレンズ形状保持力を有するため、コンタクトレンズ用形状保持剤、特にソフトコンタクトレンズ用形状保持剤とすることが好ましい。また、これを含有するコンタクトレンズ用組成物として利用することができる。コンタクトレンズ用組成物は常法により調製することができ、水性組成物として調製するとよい。コンタクトレンズ用組成物としては、コンタクトレンズ装着液組成物、コンタクトレンズ洗浄剤組成物、コンタクトレンズ消毒剤組成物、洗浄消毒剤組成物、コンタクトレンズ保存液組成物、１液で前記消毒・洗浄・保存液として使用できる多機能溶液組成物（例えば、ＭＰＳ：１液タイプのコールド消毒剤組成物）等が挙げられる。
【００３４】
本発明の高分子化合物の含有量は特に制限されるものではないが、通常、コンタクトレンズ用組成物中０．０００１〜２０ｇ／１００ｍＬであり、好ましくは０．００１〜１０ｇ／１００ｍＬ、より好ましくは０．００５〜５ｇ／１００ｍＬである。より詳細には、長時間（４時間以上）浸漬を行うコンタクトレンズ洗浄剤組成物、保存液組成物、消毒剤組成物、洗浄消毒剤組成物、及びＭＰＳについては、その含有量は０．０００１〜５ｇ／１００ｍＬが好ましく、より好ましくは０．０００５〜２ｇ／１００ｍＬ、さらに好ましくは０．００１〜１ｇ／１００ｍＬであり、レンズとの接触時間の短い（４時間未満）コンタクトレンズ洗浄剤組成物、消毒剤組成物、洗浄消毒剤組成物、ＭＰＳ、及び装着液組成物については、その含有量は０．００１〜２０ｇ／１００ｍＬが好ましく、より好ましくは０．００２〜１０ｇ／１００ｍＬ、さらに好ましくは０．００５〜５ｇ／１００ｍＬである。配合量が少なすぎると、その機能を十分に発揮されず、多すぎると製剤設計上の制限が生じる場合がある。
【００３５】
コンタクトレンズ用組成物には、本発明の効果を損なわない範囲で、その他成分を１種単独で又は２種以上を適且組み合わせて配合することができる。例えば、アニオン性、カチオン性、ノニオン性、両性の低分子量界面活性剤、消毒剤、防腐剤、酵素、緩衝剤、等張化剤、溶解化剤、清涼化剤、粘稠化剤等が挙げられる。
【００３６】
低分子量界面活性剤としては、例えば、アルキルベンゼンスルホン酸塩、硫酸アルキルポリオキシエチレン塩、アルキルポリオキシエチレンエーテル、脂肪酸ジエタノールアミド、Ｎ−アルキレンベタイン、ポリオキシエチレン硬化ヒマシ油６０（例えば、ＨＣＯ−６０、日本サーファクタント工業（株）製）等のポリオキシエチレンオキシステアリン酸トリグリセライド、ポリソルベート８０（例えばＴＯ−１０ＭＶ、日本サーファクタント工業（株）製）等のモノオレイン酸ポリオキシエチレンソルビタン、ポリオキシエチレンポリオキシプロピレンブロックポリマー、ポロキサミン（例えば、ＴＥＴＲＯＮＩＣ１１０７、ＢＡＳＦジャパン製）等が挙げられる。
【００３７】
消毒剤としては、塩酸ポリヘキサメチレンビグアニド、塩化ポリドロニウム等が挙げられる。防腐剤として、塩化ベンザルコニウム、塩化セチルピリジニウム、ソルビン酸、ソルビン酸カリウム、パラオキシ安息香酸メチル、パラオキシ安息香酸エチル、パラオキシ安息香酸プロピル、パラオキシ安息香酸ブチル等が挙げられる。酵素として、トリプシン、キモトリプシン、パングレアチン、パパイン、コラベナーゼ、プロメライン、アミノペプチターゼ、アスペルギロ・ペプターゼ、プロナーゼＥ、ディスパーゼ、ズブチリシンＡ、ズブチリシンＢ、リパーゼ、グルコシダーゼ、ムタナーゼ、α−アミラーゼ、デキストラナーゼ等が挙げられる。緩衝剤として、ホウ酸、ホウ砂、トロメタモール、リン酸二水素ナトリウム、リン酸水素二ナトリウム、クエン酸、クエン酸ナトリウム、炭酸水素ナトリウム、炭酸ナトリウム、Ｌ−アスパラギン酸カリウム、イプシロン−アミノカプリン酸、グルタミン酸ナトリウム等が挙げられる。安定剤として、α−シクロデキストリン、エデト酸ナトリウム、亜硫酸水素ナトリウム、チオ硫酸ナトリウム等が挙げられる。等張化剤として、アミノエチルスルホン酸、塩化カリウム、塩化ナトリウム、塩化カルシウム、グリセリン、ブドウ糖、Ｄ−マンニトール等が挙げられる。溶解化剤として、エタノール、尿素、プロピレングリコール、マグロゴール４０００等のポリエチレングリコール、モノエタノールアミン等が挙げられる。清涼化剤として、ウイキョウ油、ｄｌ−カンフル、ゲラニオール、ハッカ油、ベルガモット油、ｄ−ボルネオール、ｌ−メントール、ユーカリ油等が挙げられる。粘稠化剤として、コンドロイチン硫酸ナトリウム、ヒアルロン酸、及びその塩、デキストラン７０、ヒドロキシセルロース、ポリビニルアルコール、ポリビニルピロリド等が挙げられる。また、必要に応じて低級アルコール、安定剤、抗菌剤、色素及び香料等をそれぞれ１種あるいは２種以上を併用してもよい。
【００３８】
さらに、コンタクトレンズ用組成物によっては水溶性高分子化合物を配合することが好ましい場合がある。本発明の高分子化合物と水溶性高分子化合物とを組み合せることにより、例えばこすり洗いをする際の摩擦が減少し、対象物の破損をより良好に防ぐことができ、レンズ装着時にクッション性が付与されて異物感が和らぐ点で好適である。
【００３９】
水溶性高分子化合物としては、ヒドロキシセルロース、ヒドロキシプロピルメチルセルロース、ヒドロキシエチルセルロース、メチルセルロース等のセルロース系高分子化合物、ポリビニルアルコール、ポリビニルピロリドン、カルボキシビニルポリマー等のポリビニル系高分子化合物、コンドロイチン硫酸ナトリウム、ヒアルロン酸等のムコ多糖類、ポリエチレングリコール、デキストラン等が挙げられ、１種単独で又は２種以上を適宜組み合わせて用いることができる。この中でも好ましい水溶性高分子化合物は、セルロース系高分子化合物、ポリビニル系高分子化合物、ポリエチレングリコール、ヒアルロン酸であり、特に好ましくは、ヒドロキシプロピルメチルセルロース、ヒドロキシエチルセルロース、ポリビニルアルコール、ポリビニルピロリドン、ポリエチレングリコール、ヒアルロン酸である。
【００４０】
水溶性高分子化合物の含有量は特に制限されるものではないが、通常、コンタクトレンズ用組成物中０．０００１〜２０ｇ／１００ｍＬであり、好ましくは０．００１〜１０ｇ／１００ｍＬ、より好ましくは０．００５〜５ｇ／１００ｍＬである。上記の水溶性共重合体の含有量が少なすぎると、対象面をこすり洗いする時の摩擦のため、対象物を破損したり、クッション性が発揮されない場合があり、多すぎると粘度が高くなりすぎて製剤設計上の制限が生じる場合がある。
【００４１】
コンタクトレンズ用組成物のｐＨは５．０〜８．０が好ましく、より好ましくは６．０〜７．５である。
【００４２】
本発明のコンタクトレンズ用組成物は、コンタクトレンズの形状保持剤組成物、特にソフトコンタクトレンズの形状保持剤組成物としての使用に有用である。コンタクトレンズ用組成物でコンタクトレンズを処理することにより、装着中のコンタクトレンズの形状保持がなされ、装着時の装着性を高め、且つ装着中に涙液によって簡単に流されず、良好な装着感及び装着感維持を可能とする。
【実施例】
【００４３】
以下、実施例及び比較例を示し、本発明を具体的に説明するが、本発明は下記の実施例に制限されるものではない。
【００４４】
［実施例１］
冷却還流管、滴下ロート、温度計、窒素導入管及び撹拌装置を取り付けたセパラブルフラスコにエタノール１６１ｇを仕込み、撹拌しながら窒素ガスを導入して７８℃に加熱し、ジメチルアミノプロピルアクリルアミド（以下、ＤＭＡＰＡＡと略す）１３．６ｇ、Ｎ−ビニル−２−ピロリドン（以下、ＶＰと略す）８２．１ｇ、メタクリル酸メチル（以下、ＭＭＡと略す）４．３ｇ（全単量体中のＤＭＡＰＡＡ分＝１４質量％、全単量体中のＶＰ分＝８２質量％、全単量体中のＭＭＡ分＝４質量％）、エタノール５７ｇの単量体の混合溶液と、２，２−（アゾビス（２−メチルブチロニトリル））１．３４ｇ、エタノール１５ｇの溶液とを連続的に３時間かけて加え、さらに６時間加熱し続けて、表１に示す組成の実施例１の高分子化合物（共重合体）を得た。
【００４５】
［実施例２］
冷却還流管、滴下ロート、温度計、窒素導入管及び撹拌装置を取り付けたセパラブルフラスコにエタノール１３１．６ｇを仕込み、撹拌しながら窒素ガスを導入して７８℃に加熱し、ＶＰ４０．１ｇ（使用するＶＰの１／２量）を加えてからＤＭＡＰＡＡ１３．６ｇ、ＶＰ４０．２ｇ、ＭＭＡ６．１ｇ、（全単量体中のＤＭＡＰＡＡ分＝１４質量％、全単量体中のＶＰ分＝８０質量％、全単量体中のＭＭＡ分＝６質量％）、エタノール８８．５ｇの単量体の混合溶液と、２，２−（アゾビス（２−メチルブチロニトリル））１．３４ｇ、エタノール１２．８ｇの溶液とを連続的に３時間かけて加え、さらに６時間加熱し続けて、表１に示す組成の実施例２の高分子化合物（共重合体）を得た。
【００４６】
［実施例３〜１０］
上記実施例２において、表１の組成となるように単量体の種類、配合割合を代えた以外は、上記実施例２と同様の方法によって表１に示す組成の実施例３〜１０の高分子化合物（共重合体）を得た。なお、メトキシポリエチレングリコール（ｑ＝９）モノメタクリレート（以下、Ｍ−９０Ｇと略す）は、実施例２における単量体の混合溶液に添加し、全単量体の合計配合量は、実施例２と同様である。
【００４７】
［比較例１，２］
市販の下記高分子化合物を比較例１，２とした。
比較例１：ポリビニルピロリドン（ポリビニルピロリドンＫ−９０）：ＢＡＳＦ  Ｊａｐａｎ（株）製
比較例２：ポリビニルアルコール（ゴーセノール  ＥＧ０５）：日本合成化学工業（株）製
【００４８】
［比較例３〜５］
上記実施例１において表１の組成になるように単量体の種類、配合割合を代えた以外は、上記実施例１と同様の方法によって表１に示す組成の比較例３〜５の高分子化合物（共重合体）を得た。なお、全単量体の合計配合量は、実施例１と同様である。
【００４９】
上記実施例１〜１０及び比較例１〜５の高分子化合物（共重合体）について、ゲルクロマトグラフィーで、１０ｍｍｏｌ／Ｌを加えたＮ，Ｎ−ジメチルホルムアミド（ＤＭＦ）溶液を移動相とし、ポリスチレンを標準として、重量平均分子量を求めた。さらに、下記方法で装着性及び評価装着感持続性を評価した。
【００５０】
コンタクトレンズの処理
０．１質量％高分子化合物（共重合体）ｐＨ７、浸透圧比１．０のリン酸緩衝液４ｍＬに、ハードコンタクトレンズ（メニコンＯ2−３２、（株）メニコン製）、ソフトコンタクトレンズ（１ｄａｙＡＣＵＶＵＥ、ジョンソンアンドジョンソン（株）製）を４時間浸漬した。
コンタクトレンズの装着及び評価
コンタクトレンズ使用者６人（ハードコンタクトレンズ３人、ソフトコンタクトレンズ３人）に、上記浸漬したコンタクトレンズを装着した場合の装着性、装着感持続性を次の評価基準で評価した。なお、表中にはそれぞれ３人の平均値を示す。
＜装着性評価基準＞
０．１質量％高分子化合物（共重合体）ｐＨ７、浸透圧比１．０のリン酸緩衝液４ｍＬに浸漬しない場合と比べ
５：装用性が非常に改善
４：装用性が改善
３：装用性がやや改善
２：装用性が変わらない
１：装用性が悪くなった
＜装着感持続性評価基準＞
上記５段階評価で装着８時間後に、
◎４以上が持続した
〇３以上４未満
△２以上３未満
×２未満
【００５１】
【表１】
0005352945.tif 000004
【００５２】
表中の略号を下記に示す。
ＤＭＡＰＡＡ：ジメチルアミノプロピルアクリルアミド
ＶＰ：Ｎ−ビニル−２−ピロリドン
ＭＭＡ：メタクリル酸メチル
Ｍ−９０Ｇ：メトキシポリエチレングリコール（ｑ＝９）モノメタクリレート（新中村化学工業（株）製）
ＤＭ：メタクリル酸ジメチルアミノエチル
ＡＡ：アクリル酸
ＤＭＣ：メタクリル酸ジメチルアミノエチルメチルクロライド
【００５３】
［実施例１１］
冷却還流管、滴下ロート、温度計、窒素導入管及び撹拌装置を取り付けたセパラブルフラスコにエタノール１６１ｇ、ＶＰ４１．０５ｇ（全ＶＰの１／２量）を仕込み、撹拌しながら窒素ガスを導入して還流するまで加熱し、２，２−（アゾビス（２−メチルブチロニトリル））０．５８ｇを添加し、その後さらにＤＭＡＰＡＡ１３．６ｇ、ＭＭＡ４．３ｇ、ＶＰ４１．０５ｇ、エタノール５７ｇの単量体の混合溶液と、２，２−（アゾビス（２−メチルブチロニトリル））１．０９ｇ、エタノール１５ｇの開始剤溶液とを、それぞれ連続的に２時間かけて加え、さらに６時間加熱し続けて、表２に示す組成の実施例１１の高分子化合物（共重合体）を得た。
【００５４】
［実施例１２〜１７、比較例６］
上記実施例１１において表２組成になるように単量体の種類、配合割合を代えた以外は、上記実施例１１と同様の方法によって表２に示す組成の実施例１２〜１７、比較例６の高分子化合物（共重合体）を得た。なお、実施例１６，１７のＭ−９０Ｇは実施例１１における単量体の混合溶液に添加し、全単量体の合計配合量は、実施例１１と同様である。
【００５５】
上記実施例１１〜１７及び比較例６の高分子化合物（共重合体）について、実施例１と同様に重量平均分子量を求め、装着性及び評価装着感持続性を評価した。さらに、下記方法でコンタクトレンズの形状保持評価を行った。
【００５６】
コンタクトレンズの形状保持評価：
ソフトコンタクトレンズ（１ｄａｙＡＣＵＶＵＥ、ジョンソンアンドジョンソン（株）製）を、各共重合体１質量％含有し、必要に応じて水酸化ナトリウム又は塩酸でｐＨを調整した、浸透圧比１．０のリン酸緩衝液（０．０４Ｍリン酸水素二ナトリウム、０．０２７Ｍリン酸二水素ナトリウム、０．１２Ｍ塩化ナトリウムに調整した水溶液）１０ｍＬに５日間浸漬した。浸漬前後のレンズの直径を測定し、下記の式に従ってレンズの変化率を求めた。装着性・装着持続性との相関から、９５％以上を合格とした。
変化率（％）＝（浸漬後のレンズ直径）／（浸漬前のレンズ直径）×１００
【００５７】
【表２】
0005352945.tif 000005
表中の略号は上記と同じ。
【００５８】
実施例では良好な装用性が得られる変化率である９５〜１００％であるのに対し、（Ｃ）成分の含有量が本発明の範囲外である比較例６では、変化率が９５％未満であり、レンズの変化率において大きな差が見られた。
【００５９】
［実施例１８〜３９］
表３〜６に示す組成のコンタクトレンズ用のＭＰＳ（洗浄・すすぎ・消毒・保存液）を、常法に基づき調製した。得られたＭＰＳを１晩浸漬した以外は、実施例１と同様に装着性及び装着持続性を評価した。
【００６０】
【表３】
0005352945.tif 000006
【００６１】
【表４】
0005352945.tif 000007
【００６２】
【表５】
0005352945.tif 000008
【００６３】
【表６】
0005352945.tif 000009